(57)【要約】【課題】  ウイルス除去性に優れ、さらに透水性能、化学的強度（耐薬品性）、物理的強度、耐汚れ性の諸性能が優れたウイルス除去用途に好適なフッ素樹脂系高分子分離膜ならびに該フッ素樹脂系高分子分離膜を有する膜モジュール、水の分離装置を提供する。【解決手段】  三次元網目構造と球状構造の両方を有すフッ素樹脂系高分子分離膜において、前記三次元網目構造が実質的に５μｍ以上のマクロボイドを含有せず、かつ、前記フッ素樹脂系高分子分離膜の分子量７．５万のデキストラン除去率が８０％以上であるフッ素樹脂系高分子分離膜を得る。三次元網目構造の層は、フッ素樹脂系高分子及びセルロースエステルを含有する高分子溶液から、凝固により形成させる。【選択図】  図２
2006263721.tif 000002
【特許請求の範囲】
【請求項１】
三次元網目構造と球状構造の両方を有するフッ素樹脂系高分子分離膜において、前記三次元網目構造が実質的に５μｍ以上のマクロボイドを含有せず、かつ、前記フッ素樹脂系高分子分離膜の分子量７．５万のデキストラン除去率が８０％以上であることを特徴とするフッ素樹脂系高分子分離膜。
【請求項２】
前記三次元網目構造がセルロースエステルを含有してなることを特徴とする請求項１記載のフッ素樹脂系高分子分離膜。
【請求項３】
セルロースエステルが酢酸セルロースであることを特徴とする請求項２に記載のフッ素樹脂系高分子分離膜。
【請求項４】
球状構造の平均直径が０．１μｍ以上５μｍ以下であることを特徴とする請求項１〜３のいずれかに記載のフッ素樹脂系高分子分離膜。
【請求項５】
最表層に三次元網目構造を有してなることを特徴とする請求項１〜４のいずれかに記載のフッ素樹脂系高分子分離膜。
【請求項６】
５０ｋＰａ、２５℃における純水透過性能が０．１０ｍ３／ｍ２・ｈｒ以上１０ｍ３／ｍ２・ｈｒ以下、強力５Ｎ以上、かつ、破断伸度５０％以上の中空糸膜であることを特徴とする請求項１〜５のいずれかに記載のフッ素樹脂系高分子分離膜。
【請求項７】
三次元網目構造の層と球状構造の層とを有するフッ素樹脂系高分子分離膜を製造する際、フッ素樹脂系高分子及びセルロースエステルを含有する高分子溶液であって、該溶液中の総高分子濃度が１４〜３０重量％、フッ素樹脂系高分子に対するセルロースエステルの混和比が１０〜５０重量％である高分子溶液を、フッ素樹脂系高分子の良溶媒を含有する凝固浴中で凝固させて三次元網目構造の層を形成させることを特徴とするフッ素樹脂系高分子分離膜の製造方法。
【請求項８】
三次元網目構造の層と球状構造の層とを有するフッ素樹脂系高分子分離膜を製造する際、フッ素樹脂系高分子及びセルロースエステルを含有する高分子溶液であって、該溶液中の総高分子濃度が１４〜３０重量％、フッ素樹脂系高分子に対するセルロースエステルの混和比が５０〜７５重量％である高分子溶液を、凝固浴中で凝固させて三次元網目構造の層を形成させることを特徴とするフッ素樹脂系高分子分離膜の製造方法。
【請求項９】
請求項１〜６のいずれかに記載のフッ素樹脂系高分子膜を用いた膜モジュール。
【請求項１０】
請求項９記載の膜モジュールを用いた分離装置。
【発明の詳細な説明】
【技術分野】
【０００１】
本発明は、飲料水製造、浄水処理、排水処理などの水処理分野、医薬品製造分野、食品工業分野、血液浄化用膜分野等に好適なフッ素樹脂系高分子分離膜に関する。とりわけ、本発明は、液体中のウイルス等の微少物の除去に好適なフッ素樹脂系高分子分離膜に関する。
【背景技術】
【０００２】
近年、分離膜は、飲料水製造、浄水処理、排水処理などの水処理分野、食品工業分野等様々な方面で利用されている。飲料水製造、浄水処理、排水処理などの水処理分野においては、分離膜が従来の砂ろ過、凝集沈殿過程の代替として水中の不純物を除去するために用いられるようになってきている。また、食品工業分野においては、発酵に用いた酵母の分離除去や液体の濃縮を目的として、分離膜が用いられている。各分野で用いられる分離膜には、経済的な観点から、優れた透水性能が求められる。優れた透水性能を有していれば、膜面積を減らすことが可能となり、装置がコンパクトになるため設備費を節約でき、膜交換費や設置面積の点からも有利になるからである。
【０００３】
さらに、浄水処理では、膜のバイオファウリング防止の目的で次亜塩素酸ナトリウムなどの殺菌剤を膜モジュール部分に添加したり、酸、アルカリ、塩素、界面活性剤などで膜そのものを洗浄するため、分離膜には耐薬品性も求められる。さらに、分離膜には、使用中に破断が起こらないように高い物理的強度が要求されている。
【０００４】
このように、分離膜には、優れた分離性能、化学的強度（耐薬品性）、物理的強度および透過性能が求められる。そこで、化学的強度（耐薬品性）と物理的強度を併せ有するポリフッ化ビニリデン系樹脂を用いた分離膜が使用されるようになってきた。
【０００５】
また、飲料水製造、医薬品製造、食品工業分野では、工程内にウイルス等の病原体が混入すると製造ラインが汚染されるだけでなく消費者の集団感染を引き起こす危険があり、種々の殺菌技術が用いられている。殺菌方法としては、加熱処理や塩素等の化学薬品処理が挙げられるが、熱耐性や薬品耐性を持つウイルスには効果が薄い。そこで、ウイルスを物理的に除去する方法として、分離膜を用いた膜ろ過が注目を集めるようになってきた。膜ろ過では、ウイルスの熱的性質や化学的性質に依存せず、ウイルスの大きさで分離を行うことができる。
【０００６】
分離膜は、上述したように、透水性能に対する要求が強く、透水性能を向上させるための改良が繰り返し行われている。例えば、特許文献１には、優れた分離性能と優れた透水性能を両立するために、膜内部にマクロボイドを有し、膜表面に分離のための薄い緻密層を設けたポリフッ化ビニリデン系樹脂の非対称膜が開示されている。この非対称膜は、薄い緻密層とマクロボイドを設けることにより、ろ過抵抗を小さくし、優れた透水性能を発現させている。この非対称膜は、透過側に少量の分離対象物質が裏抜けしても良い場合、例えば、濁度除去や単純濃縮には有効である。しかしながら、ウイルス除去の場合には、薄い緻密層にピンホールや亀裂のような欠点が存在すると、ウイルスがこの欠点からマクロボイドを通って裏抜けするという問題点があった。
【０００７】
従って、ピンホールや亀裂が生じてもウイルスが裏抜けしないためには、分離膜がマクロボイドを含まない緻密層を有しているか、あるいは、マクロボイドを有していても緻密層の膜厚に対して十分小さい必要がある。特許文献２や特許文献３には、ポリフッ化ビニリデン系樹脂を含む溶液中に非水溶性アルコールや親水性無機微粉末を添加して製膜し次いでそれらを抽出して分離膜を得る方法が開示されている。これらの方法によって、マクロボイドを含まない緻密層を有する分離膜を得ることができる。しかし、抽出には特別な操作が必要であるし、添加物が膜中に異物として残存する恐れがあった。また、分離膜の透水性能を高めるために膜厚を薄くした場合、上述した用途に好適な程度の物理的強度を発現させることが困難であった。
【０００８】
また、特許文献４には、ポリフッ化ビニリデン系樹脂の溶媒を２０％以上含有する凝固浴を用いることにより、相分離速度を遅延させて、マクロボイドを含まない緻密層を有する分離膜を得ている。しかし、この方法では、マクロボイド形成に費やされるはずであった空隙が分離膜全体に分散し、分離膜全体の細孔径が平均化されるために表面細孔径が大きくなり、ウイルス除去用途には使用できなかった。
【０００９】
さらに、特許文献５には、開孔率の大きい粗大構造層と開孔率の小さい緻密構造層を有するウイルス除去用の分離膜が開示されている。しかし、膜厚が８０μｍ以下といずれも薄く、実用的な透水性能を発現させるために物理的強度を犠牲にしており、繰り返し使用することはできなかった。
【００１０】
以上のように、従来の方法では、ウイルス除去が可能な程度に厚く、かつ、マクロボイドを含まない緻密層を形成させた場合には、実用的な物理的強度となるような膜厚にすると透水性能が著しく低下し、逆に、実用的な透水性能とすると物理的強度が著しく低下するという問題点を抱えていた。
【００１１】
非特許文献１には、直径２３ｎｍの球形構造を有する大腸菌ファージのＱβが、ＣＰ１０−１０１０によって９９．９９９９９％以上除去されることが開示されている。しかしながら、ＣＰ１０−１０１０は、ポリアクリロニトリル製膜であるために、化学的強度と物理的強度が低く、薬液洗浄を行うような運転を実施した場合、短期間で劣化してしまうという問題点があった。
【００１２】
【特許文献１】特公平１−０２２０３号公報
【特許文献２】特開昭５８−９１８０８号公報
【特許文献３】特開昭５８−９３７３４号公報
【特許文献４】特開昭５８−９１７３２号公報
【特許文献５】国際公開第０３／０２６７７９号パンフレット
【非特許文献１】第２９回日本水環境学会年会予稿集、ｐ２６７（１９９５）
【発明の開示】
【発明が解決しようとする課題】
【００１３】
本発明は、従来の技術の上述した問題点に鑑み、実質的に５μｍ以上のマクロボイドを有さず、ウイルス除去性に優れ、さらに透水性能、化学的強度（耐薬品性）、物理的強度、耐汚れ性の諸性能が優れたウイルス除去用途に好適なフッ素樹脂系高分子分離膜を提供することを目的とする。
【課題を解決するための手段】
【００１４】
上記課題を解決するための本発明は、下記（１）〜（９）の構成によって達成される。
【００１５】
（１）三次元網目構造と球状構造の両方を有するフッ素樹脂系高分子分離膜において、前記三次元網目構造が実質的に５μｍ以上のマクロボイドを含有せず、かつ、前記フッ素樹脂系高分子分離膜の分子量７．５万のデキストラン除去率が８０％以上であることを特徴とするフッ素樹脂系高分子分離膜。
【００１６】
（２）前記三次元網目構造がセルロースエステルを含有してなることを特徴とする（１）記載のフッ素樹脂系高分子分離膜。
（３）セルロースエステルが酢酸セルロースであることを特徴とする（２）に記載のフッ素樹脂系高分子分離膜。
【００１７】
（４）球状構造の平均直径が０．１μｍ以上５μｍ以下であることを特徴とする（１）〜（３）のいずれかに記載のフッ素樹脂系高分子分離膜。
（５）最表層に三次元網目構造を有してなることを特徴とする（１）〜（４）のいずれかに記載のフッ素樹脂系高分子分離膜。
【００１８】
（６）５０ｋＰａ、２５℃における純水透過性能が０．１０ｍ３／ｍ２・ｈｒ以上１０ｍ３／ｍ２・ｈｒ以下、強力５Ｎ以上、かつ、破断伸度５０％以上の中空糸膜であることを特徴とする（１）〜（５）のいずれかに記載のフッ素樹脂系高分子分離膜。
【００１９】
（７）三次元網目構造の層と球状構造の層とを有するフッ素樹脂系高分子分離膜を製造する際、フッ素樹脂系高分子及びセルロースエステルを含有する高分子溶液であって、該溶液中の総高分子濃度が１４〜３０重量％、フッ素樹脂系高分子に対するセルロースエステルの混和比が１０〜５０重量％である高分子溶液を、フッ素樹脂系高分子の良溶媒を含有する凝固浴中で凝固させて三次元網目構造の層を形成させることを特徴とするフッ素樹脂系高分子分離膜の製造方法。
【００２０】
（８）三次元網目構造の層と球状構造の層とを有するフッ素樹脂系高分子分離膜を製造する際、フッ素樹脂系高分子及びセルロースエステルを含有する高分子溶液であって、該溶液中の総高分子濃度が１４〜３０重量％、フッ素樹脂系高分子に対するセルロースエステルの混和比が５０〜７５重量％である高分子溶液を、凝固浴中で凝固させて三次元網目構造の層を形成させることを特徴とするフッ素樹脂系高分子分離膜の製造方法。
（９）（１）〜（６）のいずれかに記載のフッ素樹脂系高分子膜を用いた膜モジュール。
（１０）（９）記載の膜モジュールを用いた分離装置。
【発明の効果】
【００２１】
本発明によれば、球状構造と実質的に５μｍ以上のマクロボイドを有さない三次元網目構造の両方を有する、分子量７．５万のデキストラン除去率が８０％以上であるフッ素樹脂系高分子分離膜が得られる。球状構造は、実質的にフッ素樹脂系高分子のみで構成されるので、化学的強度と物理的強度を併せ有する。この球状構造によって膜全体の物理的強度が担われるため、薬液洗浄を行うような運転を実施した場合でも膜全体の物理的強度が低下せず、糸切れを防止できる。一方、三次元網目構造中には実質的に５μｍ以上のマクロボイドを有さないため、ウイルスの裏抜けが防止できる。さらに、球状構造によって物理的強度が付与されているため、三次元網目構造の厚みはウイルス除去が可能な範囲で薄くすることが可能となり、透水性能を高くすることができる。従って、得られた膜は、ウイルス除去性、透水性能、化学的強度（耐薬品性）、物理的強度、耐汚れ性の諸性能を従来膜よりも高くすることが可能になる。この膜を用いることにより、信頼性の高いウイルス除去を長期間継続して実施することが可能になる。
【発明を実施するための最良の形態】
【００２２】
本発明のフッ素樹脂系高分子分離膜は、三次元網目構造と球状構造の両方を有し、三次元網目構造が実質的に５μｍ以上のマクロボイドを有さないことが特徴である。ここで、三次元網目構造とは、図１の表面ないし図２に示すように、固形分が三次元的に網目状に広がっている構造のことをいう。三次元網目構造は、網を形成する固形分に仕切られた細孔およびボイドを有する。一方、球状構造とは、多数の球状もしくは略球状の固形分が、直接もしくは筋状の固形分を介して連結している構造のことをいう。
【００２３】
本発明では、三次元網目構造が実質的に５μｍ以上のマクロボイドを有さないようにしなければ、信頼性の高いウイルス除去性を達成することができない。一般的に、マクロボイドとは、細孔に比べて数十倍以上の空隙を有する空孔のことであり、透過流体に対してろ過抵抗をほとんど示さない。本発明における実質的に５μｍ以上のマクロボイドとは、三次元網目構造の断面を走査型電子顕微鏡を用いて３０００倍で写真撮影した際に、長径が５μｍ以上となる空孔のことである。長径を判断することが困難な場合、画像処理装置等によって、空孔が有する面積と等しい面積を有する円（等価円）を求め、等価円直径を空孔の長径とする方法により求められる。三次元網目構造が実質的に５μｍ以上のマクロボイドを有するか否かは、該構造断面の走査型電子顕微鏡による写真撮影で確認できる。実質的に５μｍ以上のマクロボイドを有さないことの確認は、精度を上げるために数多くの異なる断面を写真撮影する方法が好ましく採用される。
【００２４】
一般的に、三次元網目構造に用いるフッ素樹脂系高分子は凝集性が強いために、例えばフッ素樹脂系高分子溶液を非溶媒浴中で凝固せしめる、いわゆる非溶媒誘起相分離では内部にマクロボイドを有する構造しか得られない。マクロボイドの形成を抑制するためには、フッ素樹脂系高分子の凝集性を抑制する必要があり、従来から検討が行われてきている。例えば、非溶媒の侵入速度を低下させるために、フッ素樹脂系高分子の良溶媒を凝固浴に添加して凝固浴中の非溶媒濃度を下げる方法がある。本発明でも、凝固浴中への良溶媒の添加は、濃度管理によって容易に調製できるため好ましく採用できる。しかし、この手法ではマクロボイドの形成が抑制される一方で、マクロボイドを形成するために費やされるはずであった空隙が分離膜全体に分散し、分離膜全体の細孔径が平均化されることによって表面細孔径が大きくなる。このため、本発明の目的であるウイルス除去用途の分離膜を得るためには、マクロボイド形成を抑制するだけでなく、表面細孔径を小さくする新たな工夫が必要である。
【００２５】
通常の非溶媒誘起相分離では、高分子溶液への非溶媒の侵入により、高分子溶液の組成が経時的に変化するだけでなく時間変化が急速なため追跡が困難であり、相分離のメカニズムを解析することは現在も学術的関心を集めている。特に、高分子・溶媒・非溶媒の３成分に加えて第４成分以降を添加した場合、統計的な解析はほとんど不可能と言われている。さらに、非溶媒誘起相分離では、組成以外にも、高分子溶液温度および粘度、凝固浴組成および温度、凝固時間などの多数の因子が影響を及ぼし、高分子溶液の組成によって相分離に影響を及ぼす因子の寄与率もそれぞれ異なる。
【００２６】
種々の因子について表面細孔径に影響を及ぼすか否かを検討した結果、本発明のフッ素樹脂系高分子溶液の相分離では高分子溶液の濃度、粘度および凝集性の３つの因子が表面細孔径に影響を及ぼすことを見出した。すなわち、高濃度または高粘度あるいは低凝集性を示すようにフッ素樹脂系高分子溶液を改質すると、小さな表面細孔径を有する分離膜が得られる傾向にあった。この現象の詳細を明らかにすることは困難であるが、３つの因子が空隙率の低下と高分子の凝集速度の低下を導き、極微小部分で相分離が発生したためであると考えられる。高濃度、高粘度、低凝集性を達成するためには、各因子を満足するように他成分を順次添加して改質することが考えられる。しかし、成分数が増加すると、上述したように統計的な解析が困難になるだけでなく、各成分が効果を促進あるいは相殺するために添加効果が明らかでなく、適切な性能を有する分離膜を設計することが困難となる。この問題は、高濃度、高粘度、低凝集性を同時に達成することができる成分を発見することによって解決できると考えられた。
【００２７】
そこで、フッ素樹脂系高分子溶液に、高濃度、高粘度、低凝集性を同時に付与する成分を鋭意検討した結果、セルロースエステルを添加するという本発明に至った。これは、次の３つの要因による。（１）フッ素樹脂系高分子溶液中のセルロースエステルの濃度が増すと、該溶液の濃度および粘度が上昇し、凝集性が低下する。（２）該溶液中のフッ素樹脂系高分子の濃度が増すと、該溶液の濃度および粘度が上昇し、凝集性が上昇する。（３）セルロースエステルはフッ素樹脂系高分子に比べて、添加量に対する粘度の上昇程度が高い。従って、該溶液中のフッ素樹脂系高分子の濃度とセルロースエステルの濃度を適切に調整することにより、濃度、粘度、凝集性を制御することが可能となり、目的とする表面細孔径を有する分離膜を設計することができる。
【００２８】
本発明の目的とするフッ素樹脂系高分子分離膜を得るためには、フッ素樹脂系高分子溶液の高分子濃度は、１４重量％以上３０重量％以下、好ましくは１６重量％以上２５重量％以下の範囲である。１４重量％未満では、三次元網目構造層の物理的強度が低下するだけでなく該層表面の細孔径が大きくなりウイルス除去性が低下する恐れがある。一方、３０重量％を超えると透水性能が低下するため好ましくない。なお、フッ素樹脂系高分子溶液の高分子濃度は、該溶液のセルロースエステル濃度とフッ素樹脂系高分子濃度の和で算出される。
【００２９】
ここで、セルロースエステルのフッ素樹脂系高分子に対する混和比は、得られるフッ素樹脂系高分子溶液の粘度および凝集性が本発明の目的を達成するように自由に設定できるが、セルロースエステルが少ないと、粘度が低く、凝集性が高くなり、得られる三次元網目構造層表面の細孔径が大きくなる。逆に、セルロースエステルが多いと、相対的にフッ素樹脂系高分子の割合が低下するため、得られる三次元網目構造の化学的強度と物理的強度が低下する。従って、セルロースエステルのフッ素樹脂系高分子に対する混和比は、１０重量％以上５０重量％以下が好ましく、さらに好ましくは２０重量％以上３５重量％以下の範囲にある。１０重量％未満の場合や５０重量％を超える場合、フッ素樹脂系高分子溶液の粘度および凝集性を調整することが難しくなる。なお、セルロースエステルのフッ素樹脂系高分子に対する混和比（％）＝（セルロースエステル濃度）／（フッ素樹脂系高分子濃度）×１００で算出される。
【００３０】
また、セルロースエステルのフッ素樹脂系高分子に対する混和比が５０重量％を超える場合には、フッ素樹脂系高分子溶液は特に顕著な高粘度と低凝集性を示す。従って、この場合、フッ素樹脂系高分子の良溶媒を含む凝固浴を用いなくても、三次元網目構造が実質的に５μｍ以上のマクロボイドを含有しないフッ素樹脂系高分子分離膜を得られるようになるため、製造プロセスが簡便になり経済的に優位である。この場合には上述したように、セルロースエステルが多くなることにより三次元網目構造の化学的強度と物理的強度が低下するというデメリットがあるが、薬液の洗浄間隔を長く設定する、薬液の濃度を低く設定するなど、得られる分離膜の化学的強度や物理的強度に配慮した条件下で使用される用途の場合には支障無く使用することができる。このような条件下で使用されるフッ素樹脂系高分子分離膜を得るためには、セルロースエステルのフッ素樹脂系高分子に対する混和比が５０重量％以上７５重量％以下、好ましくは５５重量％以上６５重量％以下の範囲であれば良い。
【００３１】
また、本発明のフッ素樹脂系高分子分離膜の構造は、球状構造層と三次元網目構造層の両方を有していれば特に限定されないが、球状構造層と三次元網目構造層とが積層されたものであることが好ましい。一般に層を多段に重ねると、各層の界面では層同士が互いに入り込むために緻密になり、透水性能が低下する。層同士が互いに入り込まない場合は、透水性能は低下しないが、界面の剥離強度が低下する。従って、各層の界面の剥離強度と透水性能を考慮すると、球状構造層と三次元網目構造層の積層数は少ない方が好ましく、球状構造層１層と三次元網目構造層１層の合計２層からなるようにすることが特に好ましい。また、球状構造層と三次元網目構造層以外の層、例えば多孔質基材などの支持体層を含んでいても良い。多孔質基材としては、有機材料、無機材料等、特に限定されないが、軽量化しやすい点から有機繊維が好ましい。さらに好ましくは、セルロース系繊維、酢酸セルロース系繊維、ポリエステル系繊維、ポリプロピレン系繊維、ポリエチレン系繊維などの有機繊維からなる織布や不織布である。
【００３２】
三次元網目構造層と球状構造層の上下や内外の配置は、ろ過方式によって変えることができるが、三次元網目構造層が分離機能を担い、球状構造層が物理的強度を担うため、三次元網目構造層を分離対象側に配置することが好ましい。特に、汚れ物質の付着による透水性能の低下を抑制するためには、分離機能を担う三次元網目構造層を分離対象側の最表層に配置することが好ましい。三次元網目構造層と球状構造層の各厚みは、ウイルス除去性、透水性能、化学的強度（耐薬品性）、物理的強度、耐汚れ性の各性能が要求される条件を満足するように自由に調整できるが、三次元網目構造層が薄いとウイルス除去性や物理的強度が低く、厚いと透水性能が低くなる。
【００３３】
本発明のフッ素樹脂系高分子分離膜はウイルス除去を目的としており、実質的に三次元網目構造層によってウイルスの除去が行われる。ウイルス除去性は、三次元網目構造層の各微少膜厚部分でのウイルス除去の和として現れる。従って、信頼性の高いウイルス除去性を発現するためには、ろ過段数を増やす必要があり、微少膜厚部分がある程度厚い、すなわち三次元網目構造層がある程度厚い必要がある。よって、信頼性の高いウイルス除去性を発現し、かつ、上述した諸性能とのバランスを取るためには、ウイルス濃度などのろ過原水水質や運転方法などにもよるが、三次元網目構造層の厚みは２０μｍ以上１２０μｍ以下が好ましく、より好ましくは３０μｍ以上８０μｍ以下が良い。そして、本発明は三次元網目構造が実質的に５μｍ以上のマクロボイドを有さないことが特徴であるが、本発明の目的を逸脱しない範囲であれば、５μｍ未満のマクロボイドを有していても構わない。ただし、三次元網目構造層の厚みが実質的に２０μｍ未満となる場合、ウイルス除去性が低下し、本発明の目的を達成することが困難になる可能性がある。特に、マクロボイドが三次元網目構造層の厚み方向に固まって分布する場合には、上述した三次元網目構造層の厚みやマクロボイドの大きさによるが、実質的な三次元網目構造層の厚みが減少し、ウイルス除去性が著しく低下する。従って、三次元網目構造中の５μｍ未満のマクロボイドの数は少ないほど良く、全くないことが最良である。
【００３４】
また、球状構造層の厚みも、ウイルス除去性、透過性能、化学的強度（耐薬品性）、物理的強度、耐汚れ性の各性能が要求される条件を満足するように自由に調整できるが、球状構造層が薄いと物理的強度が低く、厚いと透水性能が低くなる。従って、上述した諸性能のバランスを考慮すると、球状構造層の厚みは１００μｍ以上５００μｍ以下、より好ましくは２００μｍ以上３００μｍ以下が良い。
【００３５】
さらに、三次元網目構造層と球状構造層の厚みの比も上述した各性能や運転コストにとって重要であり、三次元網目構造層の割合が大きくなると物理的強度が低下する。従って、三次元網目構造層の平均厚みの球状構造層の平均厚みに対する比は、０．０４以上０．５以下が良く、より好ましくは０．１以上０．４以下が良い。
【００３６】
なお、球状構造と三次元網目構造の界面は、両者が互いに入り組んだ構造をしている。本発明における球状構造層とは、フッ素樹脂系高分子分離膜の断面を走査型電子顕微鏡を用いて３０００倍で写真撮影した際に、球状構造が観察される範囲の層をいう。また、本発明における三次元網目構造層とは、フッ素樹脂系高分子分離膜の断面を走査型電子顕微鏡を用いて３０００倍で写真撮影した際に、球状構造が観察されない範囲の層をいう。
【００３７】
また、球状構造の平均直径が大きくなると、空隙率が高くなり透水性能が増大するが、物理的強度が低下する。一方、平均直径が小さくなると、空隙率が低くなり、物理的強度が増大するが、透水性能が低下する。従って、球状構造の平均直径は０．１μｍ以上５μｍ以下が好ましく、より好ましくは０．５μｍ以上４μｍ以下である。球状構造の平均直径は、フッ素樹脂系高分子分離膜の断面を走査型電子顕微鏡を用いて１００００倍で写真撮影し、１０個以上、好ましくは２０個以上の任意の球状構造の直径を測定し、数平均して求める。画像処理装置等を用いて断面写真から等価円直径を求め、球状構造の平均直径とすることも好ましく採用できる。
【００３８】
三次元網目構造が分離対象側の最表層にある場合、最表層の表面をこの層の真上から観察すると、細孔が観察される。上述したように三次元網目構造が分離機能を担うため、該細孔の平均孔径や最大孔径は制御されるべきである。本発明のフッ素樹脂系高分子分離膜はウイルス除去を目的としており、この三次元網目構造の表面の平均孔径の好ましい値は１ｎｍ以上２０ｎｍ以下が好ましく、より好ましくは５ｎｍ以上１０ｎｍ以下である。また、表面の最大孔径は、除去対象であるウイルスのサイズによって異なるが、１００ｎｍ以下であることが好ましく、より好ましくは７０ｎｍ以下であり、更には５０ｎｍ以下であることが好ましい。表面の平均孔径が２０ｎｍ以上となる場合や表面の最大孔径が１００ｎｍ以上となる場合は、三次元網目構造の厚みにもよるが、ウイルスの除去性が低下する。
【００３９】
得られたフッ素樹脂系高分子分離膜がウイルス除去に適するか否かを判断するためには、実際にウイルスを用いて除去性能を評価すれば良い。例えば、直径２３ｎｍの正２０面体構造を有する大腸菌ファージのＱβを含む原水を用いて除去率を評価すれば良い。しかし、ウイルスの取り扱いには衛生的な制限があり、取り扱い工程が煩雑である。また、ウイルスは培養中や保存中、さらには評価中でも生命活動を続ける。このように、ウイルスは生物特有の経時変化を示すため、直接ウイルスを用いて除去性能を定量的に評価することは難しい。そこで、本発明では生物ではないために取り扱いが容易であり、かつ、大腸菌ファージのＱβよりも小さなストークス径を有する分子量７．５万のデキストラン（ストークス径＝約６ｎｍ）を用いてウイルスの除去性を見積もることにした。これは、非特許文献１に記載された大腸菌ファージのＱβを９９．９９９９９％以上除去する膜（ＣＰ１０−１０１０）は容易に入手可能であり、該膜の分子量７．５万のデキストラン除去率を評価すれば、その除去率を上回るフッ素樹脂系高分子分離膜についても大腸菌ファージのＱβを除去可能であると考えられるからである。
【００４０】
実際、後述する測定方法によって、ＣＰ１０−１０１０膜の分子量７．５万のデキストラン除去率は８０％であることが本発明者らの検討により明らかにされた。ＣＰ１０−１０１０は、大腸菌ファージのＱβを９９．９９９９９％以上とほとんど全く検出されない程度にまで除去するにも関わらず、分子量７．５万のデキストランは８０％しか除去しない。これは、ＣＰ１０−１０１０の細孔が、大腸菌ファージのＱβに比べると極めて小さく、細孔の分布も大腸菌ファージのＱβが実質的に通過できない範囲にある一方で、直径約６ｎｍと非常に小さい分子量７．５万のデキストランに比べるとその２０％の通過を許す程度の大きさであるためである。逆に、ある高分子分離膜が分子量７．５万のデキストランを８０％以上除去すれば、少なくともＣＰ１０−１０１０と同等かそれ以下の細孔を有し、細孔の分布も同等か低孔径側に寄っていると考えることができる。然るに、そのような高分子分離膜は、ＣＰ１０−１０１０と少なくとも同等かそれ以上の大腸菌ファージのＱβ除去性能を示すと考えられる。従って、フッ素樹脂系高分子分離膜が大腸菌ファージのＱβに代表されるウイルスを信頼性良く除去するためには、分子量７．５万のデキストラン除去率が８０％以上である必要があり、より好ましくは８５％以上である。
【００４１】
三次元網目構造の表面の平均孔径は、三次元網目構造の表面を走査型電子顕微鏡を用いて６００００倍で写真撮影し、１０個以上、好ましくは２０個以上の任意の細孔の直径を測定し、数平均して求める。細孔が円状でない場合、画像処理装置等によって、細孔が有する面積と等しい面積を有する円（等価円）を求め、等価円直径を細孔の直径とする方法により求められる。
【００４２】
本発明のフッ素樹脂系高分子分離膜は、５０ｋＰａ、２５℃における純水透過性能が０．１ｍ３／ｍ２・ｈｒ以上１０ｍ３／ｍ２・ｈｒ以下、強力５Ｎ以上、かつ、破断伸度が５０％以上であることが好ましい。純水透過性能は、より好ましくは０．２ｍ３／ｍ２・ｈｒ以上７ｍ３／ｍ２・ｈｒ以下である。強力は、より好ましくは６Ｎ以上である。破断伸度は、より好ましくは７０％以上である。以上の条件を満たすことで、水処理分野、医薬品製造分野、食品工業分野、血液浄化用膜分野等の用途に十分な強度、透水性能を有し、さらにウイルス除去が可能なフッ素樹脂系高分子分離膜を得ることができる。
【００４３】
本発明のフッ素樹脂系高分子分離膜は、中空糸膜形状、平膜形状いずれの形態でも好ましく用いることができるが、中空糸膜は効率良く充填することが可能であり、単位体積当たりの有効膜面積を増大させることができるため好ましく用いられる。
【００４４】
純水透過性能の測定は、中空糸膜では、中空糸膜４本からなる長さ２００ｍｍのミニチュアモジュールを作製して行った。温度２５℃、ろ過差圧１６ｋＰａの条件下に、逆浸透膜ろ過水の外圧全ろ過を１０分間行い、透過量（ｍ３）を求めた。その透過量（ｍ３）を単位時間（ｈ）および有効膜面積（ｍ２）あたりの値に換算し、さらに（５０／１６）倍することにより、圧力５０ｋＰａにおける値に換算することで純水透過性能を求めた。平膜では、例えば、膜を直径４３ｍｍの円形に切り出し、円筒状のろ過ホルダー（アドバンテック社製攪拌型ウルトラホルダーＵＨＰ−４３Ｋ）にセットし、その他は中空糸膜と同様の操作をすることで求めることができる。純水透過性能は、ポンプ等で加圧や吸引して得た値を換算して求めても良い。水温についても評価液体の粘性で換算しても良い。純水透過性能が０．１０ｍ３／ｍ２・ｈｒ未満の場合には、透水性能が低すぎ、フッ素樹脂系高分子分離膜として実用的でない。また、逆に純水透過性能が１０ｍ３／ｍ２・ｈｒを超える場合には、フッ素樹脂系高分子分離膜の孔径が大きすぎて、不純物の阻止性能が低くなり好ましくない。
【００４５】
また、分子量７．５万のデキストラン除去率は、上述したミニチュアモジュールを用いて次の方法で求めた。まず、温度２５℃、ろ過差圧１６ｋＰａ、膜面線速度１ｍ／ｓの条件下に、分子量７．５万のデキストラン１，０００ｐｐｍ水溶液を１０分間外圧クロスフローろ過した。次に、原水中およびろ過水中のデキストラン濃度を示差屈折率計（島津製作所製ＲＩＤ−６Ａ  １００Ｖ）を用いて求めた。最後に、分子量７．５万のデキストラン除去率（％）＝（１−（ろ過水中デキストラン濃度）／（原水中デキストラン濃度））×１００とすることにより求めた。平膜では、例えば、膜を直径４３ｍｍの円形に切り出し、円筒状のろ過ホルダー（アドバンテック社製攪拌型ウルトラホルダーＵＨＰ−４３Ｋ）にセットし、その他は中空糸膜と同様の操作をすることで求めることができる。
【００４６】
強力と破断伸度の測定方法は、特に限定されるものではないが、例えば、引っ張り試験機を用い、測定長さ５０ｍｍの試料を、引っ張り速度５０ｍｍ／分で引っ張ることにより測定する。この操作を試料を変えて５回以上行い、数平均することにより強力の平均値と破断伸度の平均値を求めることで測定することができる。強力５Ｎ未満、または破断伸度５０％未満の場合には、フッ素樹脂系高分子分離膜を扱う際のハンドリング性が悪くなり、かつ、ろ過時における膜の破断、糸切れおよび圧壊が生じやすくなるので好ましくない。一般に、破断強度や破断伸度が大きくなると、透過性能が低下する。従って、フッ素樹脂系高分子分離膜の破断強度や破断伸度は、上述したハンドリング性とろ過時における物理的耐久性が達成される範囲であれば良く、透過性能や運転コストなどとのバランスによって決定される。
【００４７】
本発明では、球状構造はフッ素樹脂系高分子のみから実質的に構成され、三次元網目構造はフッ素樹脂系高分子とセルロースエステルから構成される。セルロースエステルを用いた目的は、上述したように、フッ素樹脂系高分子溶液に高濃度、高粘度、低凝集性を同時に付与するためであり、この目的を果たすものであれば特に限定されない。すなわち、複数の化合物を添加することによってフッ素樹脂系高分子溶液に高濃度、高粘度、低凝集性を付与することができる場合にも、本発明に記載したウイルス除去用途に好適に用いられるフッ素樹脂系高分子分離膜を得ることができる。
【００４８】
本発明におけるフッ素樹脂系高分子とは、フッ化ビニリデンホモポリマーおよび／またはフッ化ビニリデン共重合体を含有する樹脂のことである。複数の種類のフッ化ビニリデン共重合体を含有していても良い。フッ化ビニリデン共重合体としては、フッ化ビニル、四フッ化エチレン、六フッ化プロピレン、三フッ化塩化エチレンから選ばれる少なくとも１種とフッ化ビニリデンとの共重合体が挙げられる。また、フッ素樹脂系高分子の重量平均分子量は、要求されるフッ素樹脂系高分子分離膜の強度と透水性能によって適宜選択すれば良いが、重量平均分子量が大きくなると透水性能が低下し、重量平均分子量が小さくなると強度が低下する。このため、重量平均分子量は５万以上１００万以下が好ましい。フッ素樹脂系高分子分離膜が薬液洗浄に晒される水処理用途の場合、重量平均分子量は１０万以上７０万以下が好ましく、さらに１５万以上６０万以下が好ましい。また、本発明の三次元網目構造および球状構造には、発明の目的を阻害しない範囲で他の成分、例えば、有機物、無機物、高分子などが含まれていても良い。
【００４９】
また、本発明におけるセルロースエステルとは、主鎖および／または側鎖に分子ユニットとしてセルロースエステルを有するものであれば特に限定されず、これら以外の分子ユニットが存在しても良い。セルロースエステル以外の分子ユニットとしては、例えば、エチレン、プロピレンなどのアルケン、アセチレンなどのアルキン、ハロゲン化ビニル、ハロゲン化ビニリデン、メチルメタクリレート、メチルアクリレートなどが挙げられる。特に、エチレン、メチルメタクリレート、メチルアクリレートは安価に入手可能であり、主鎖および／または側鎖に導入しやすいため好ましく用いられる。導入方法としては、ラジカル重合、アニオン重合、カチオン重合などの公知の重合技術を用いることができる。また、セルロースエステルには、実質的にセルロースエステルのみを分子ユニットとするホモポリマーが知られている。ホモポリマーは、安価に入手することができ、取り扱いが容易なため好ましく用いられる。このようなホモポリマーとしては、セルロールアセテート、セルロースアセテートプロピオネート、セルロースアセテートブチレートが挙げられる。
【００５０】
セルロースエステルは、フッ素樹脂系高分子とともに三次元網目構造を形成するために用いるので、フッ素樹脂系高分子と適当な条件で混和することが好ましい。さらには、フッ素樹脂系高分子の良溶媒に、セルロースエステルとフッ素樹脂系高分子が混和溶解する場合には、取り扱いが容易になるので特に好ましい。
【００５１】
セルロースエステルのエステルの一部を加水分解すると、エステルよりも親水性基である水酸基が生成する。水酸基の割合が大きくなると、疎水性であるフッ素樹脂系高分子との混和性は低下するが、得られるフッ素樹脂系高分子分離膜の親水性が増大し、透水性能や耐汚れ性は向上する。従って、フッ素樹脂系高分子と混和する範囲で、エステルを加水分解する手法は、膜性能向上の観点から好ましく採用できる。
【００５２】
上述のフッ素樹脂系高分子分離膜は、原液流入口や透過液流入口などを備えたケーシングに収容され膜モジュールとして使用される。膜モジュールは、膜が中空糸膜である場合には、中空糸膜を複数本束ねて円筒状の容器に納め、両端または片端をポリウレタンやエポキシ樹脂等で固定して、透過液を回収できるようにしたり、平板状に中空糸膜を固定して透過液を回収できるようにする。膜が平膜状である場合には、平膜を集液管の周りに封筒状に折り畳みながらスパイラル状に巻き取り、円筒状の容器に納め、透過液を回収できるようにしたり、集液管の両面に平膜を配置して周囲を密に固定し、透過液を回収できるようにする。
【００５３】
そして、膜モジュールは、少なくとも原液側に加圧手段または透過液側に吸引手段を設け、水などを分離する分離装置として用いられる。加圧手段としてはポンプを用いても良いし、水位差による圧力を利用してもよい。また、吸引手段としては、ポンプやサイフォンを利用すればよい。
【００５４】
この分離装置は、水処理分野であれば浄水処理、上水処理、排水処理、工業用水製造などで利用でき、河川水、湖沼水、地下水、海水、下水、排水などを被処理水とする。
そして、上記のフッ素樹脂系高分子分離膜を血液浄化用膜として用いると、血中老廃物の除去性向上や、破断強度が高いことによる血液浄化用膜の耐久性向上などが期待できる。
【００５５】
本発明の、三次元網目構造と球状構造の両方を有するフッ素樹脂系高分子分離膜は、種々の方法により製造することができる。例えば、球状構造層の表面に、セルロースエステルを含有するフッ素樹脂系高分子溶液を塗布した後に、フッ素樹脂系高分子の良溶媒を含有する凝固浴中で凝固せしめることにより三次元網目構造層を被覆する方法、三次元網目構造層形成用のセルロースエステル含有フッ素樹脂系高分子溶液および球状構造層形成用フッ素樹脂系高分子溶液を口金から同時に吐出し、フッ素樹脂系高分子の良溶媒を含有する凝固浴中でそれぞれ凝固および冷却固化せしめることにより三次元網目構造層と球状構造層とを同時に形成する方法が挙げられる。また、セルロースエステルを含有するフッ素樹脂系高分子溶液において、フッ素樹脂系高分子に対するセルロースエステルの混和比が高い場合には、セルロースエステルを含有するフッ素樹脂系高分子溶液をフッ素樹脂系高分子の良溶媒を含有しない凝固浴中で凝固せしめることにより、本発明のフッ素樹脂系高分子分離膜を製造することができる。
【００５６】
即ち、本発明のフッ素樹脂系高分子分離膜は、三次元網目構造の層と球状構造の層とを有するフッ素樹脂系高分子分離膜を製造する際、フッ素樹脂系高分子及びセルロースエステルを含有する高分子溶液であって、該溶液中の総高分子濃度が１４〜３０重量％、フッ素樹脂系高分子に対するセルロースエステルの混和比が１０〜５０重量％である高分子溶液を、フッ素樹脂系高分子の良溶媒を含有する凝固浴中で凝固させて三次元網目構造の層を形成させることにより製造することが好ましい。
【００５７】
ここで、フッ素樹脂系高分子に対するセルロースエステルの混和比が５０〜７５重量％である場合には、上記高分子溶液を凝固させる凝固浴としては、フッ素樹脂系高分子の良溶媒を含有しない凝固浴を用いることもできる。
まず、球状構造層の表面にセルロースエステルを含有するフッ素樹脂系高分子溶液を塗布した後に、フッ素樹脂系高分子の良溶媒を含有する凝固浴中で凝固せしめることにより三次元網目構造層を被覆する方法について説明する。
【００５８】
この製造方法においては、まず、球状構造層を製造する。球状構造層は、フッ素樹脂系高分子を２０重量％以上６０重量％以下の比較的高濃度で、フッ素樹脂系高分子の貧溶媒または良溶媒に比較的高温で溶解してフッ素樹脂系高分子溶液を調製し、該高分子溶液を冷却固化して相分離せしめることにより製造する。従って、球状構造層は実質的にフッ素樹脂系高分子のみで構成されるので、化学的強度と物理的強度を併せ有する。本発明において、貧溶媒とは、フッ素樹脂系高分子を６０℃以下の低温では、５重量％以上溶解させることができないが、６０℃以上かつ高分子の融点以下（例えば、高分子がフッ化ビニリデンホモポリマー単独で構成される場合は１７８℃程度）の高温領域で５重量％以上溶解させることができる溶媒のことである。貧溶媒に対し、６０℃以下の低温領域でもフッ素樹脂系高分子を５重量％以上溶解させることができる可能な溶媒を良溶媒、フッ素樹脂系高分子の融点または溶媒の沸点まで、フッ素樹脂系高分子を溶解も膨潤もさせない溶媒を非溶媒と定義する。貧溶媒としては、シクロヘキサノン、イソホロン、γ−ブチロラクトン、メチルイソアミルケトン、フタル酸ジメチル、プロピレングリコールメチルエーテル、プロピレンカーボネート、ジアセトンアルコール、グリセロールトリアセテート等の中鎖長のアルキルケトン、エステル、グリコールエステルおよび有機カーボネート等およびそれらの混合溶媒が挙げられる。非溶媒と貧溶媒の混合溶媒であっても、上記貧溶媒の定義を満足するものは、貧溶媒であると定義する。また良溶媒としては、Ｎ−メチル−２−ピロリドン、ジメチルスルホキシド、ジメチルアセトアキド、ジメチルホルムアミド、メチルエチルケトン、アセトン、テトラヒドロフラン、テトラメチル尿素、リン酸トリメチル等の低級アルキルケトン、エステル、アミド等およびそれらの混合溶媒が挙げられる。さらに、非溶媒としては、水、ヘキサン、ペンタン、ベンゼン、トルエン、メタノール、エタノール、四塩化炭素、ｏ−ジクロルベンゼン、トリクロルエチレン、エチレングリコール、ジエチレングリコール、トリエチレングリコール、プロピレングリコール、ブチレングリコール、ペンタンジオール、ヘキサンジオール、低分子量のポリエチレングリコール等の脂肪族炭化水素、芳香族炭化水素、脂肪族多価アルコール、芳香族多価アルコール、塩素化炭化水素、またはその他の塩素化有機液体およびそれらの混合溶媒が挙げられる。
【００５９】
上記製造方法では、まずフッ素樹脂系高分子を２０重量％以上６０重量％以下の比較的高濃度で、フッ素樹脂系高分子の貧溶媒または良溶媒に、８０℃以上１７０℃以下の比較的高温で溶解してフッ素樹脂系高分子溶液を調製する。フッ素樹脂系高分子濃度は高くなれば高い強度、伸度を有するフッ素樹脂系高分子分離膜が得られるが、高すぎるとフッ素樹脂系高分子分離膜の空孔率が小さくなり透過性能が低下する。また、フッ素樹脂系高分子溶液の粘度が適正な範囲に無ければ、取り扱いが困難であり、製膜することができなくなる。従って、フッ素樹脂系高分子濃度は、３０重量％以上５０重量％以下の範囲とすることが好ましい。
【００６０】
フッ素樹脂系高分子溶液を冷却固化するにあたっては、口金からフッ素樹脂系高分子溶液を冷却浴中に吐出する方法が好ましい。この際、冷却浴に用いる冷却液体としては温度が５〜５０℃であり、濃度が６０〜１００重量％の貧溶媒もしくは良溶媒を含有する液体を用いて固化させることが好ましい。冷却液体には、貧溶媒、良溶媒以外に非溶媒を含有していても良いが、冷却液体に非溶媒を主成分とする液体を用いると、冷却固化による相分離よりも非溶媒滲入による相分離が優先し、球状構造が得られにくくなる。フッ素樹脂系高分子を比較的高濃度で、フッ素樹脂系高分子の貧溶媒もしくは良溶媒に比較的高温度で溶解し、急冷して冷却固化することによって、得られるフッ素樹脂系高分子分離膜の構造は、球状構造、もしくは、緻密な網目構造となる。球状構造を形成させるためには、フッ素樹脂系高分子溶液の濃度および温度、用いる溶媒の組成、冷却液体の組成および温度の組み合わせで相分離を制御しなければならない。
【００６１】
フッ素樹脂系高分子分離膜の形状を中空糸膜とする場合には、フッ素樹脂系高分子溶液を調製した後、二重管式口金の外側の管から吐出するとともに、中空部形成流体を二重管式口金の内側の管から吐出しながら冷却浴中で固化して、中空糸膜とする。この際、中空部形成流体には、通常気体もしくは液体を用いることができるが、本発明においては、冷却液体と同様の濃度が６０〜１００重量％の貧溶媒もしくは良溶媒を含有する液体を用いることが好ましく採用できる。なお、中空部形成流体は冷却して供給しても良いが、冷却浴の冷却力のみで中空糸膜を固化するのに十分な場合は、中空部形成流体は冷却せずに供給しても良い。
【００６２】
また、フッ素樹脂系高分子分離膜の形状を平膜とする場合には、フッ素樹脂系高分子溶液を調製した後、スリット口金から吐出し、冷却浴中で固化し平膜とする。
【００６３】
以上のようにして製造した球状構造層の表面に、セルロースエステルを含有するフッ素樹脂系高分子溶液を用いて三次元網目構造を被覆する。その方法は、特に限定されないが、以下の方法を好ましく用いることができる。すなわち、球状構造層の表面に、セルロースエステルを含有するフッ素樹脂系高分子溶液を塗布した後、球状構造層の表面に塗布した前記フッ素樹脂系高分子溶液をフッ素樹脂系高分子の良溶媒を含有する凝固浴中で凝固せしめることにより三次元網目構造層を被覆する方法である。さらに、セルロースエステルを含有するフッ素樹脂系高分子溶液中において、フッ素樹脂系高分子に対するセルロースエステルの混和比が高い場合には、セルロースエステルを含有するフッ素樹脂系高分子溶液をフッ素樹脂系高分子の良溶媒を含有しない凝固浴中で凝固せしめた場合でも三次元網目構造を被覆することもできる。
【００６４】
この際、セルロースエステルを含有するフッ素樹脂系高分子溶液は、セルロースエステルを含有するフッ素樹脂系高分子溶液であって、セルロースエステルを含有するフッ素樹脂系高分子溶液に対するセルロースエステル濃度とフッ素樹脂系高分子濃度の和を１４重量％以上３０重量％以下、好ましくは１６重量％以上２５重量％以下の範囲になるように調製し、かつ、フッ素樹脂系高分子に対するセルロースエステルの混和比を１０重量％以上５０重量％以下、好ましくは２０重量％以上３５重量％以下の範囲になるように調製すれば、本発明の目的とするフッ素樹脂系高分子分離膜が得られる。また、セルロースエステルを含有するフッ素樹脂系高分子溶液中において、フッ素樹脂系高分子に対するセルロースエステルの混和比が５０重量％以上７５重量％以下、好ましくは５５重量％６５重量％以下の範囲であれば、セルロースエステルを含有するフッ素樹脂系高分子溶液をフッ素樹脂系高分子の良溶媒を含有しない凝固浴中で凝固せしめた場合でも、本発明の目的とするフッ素樹脂系高分子分離膜が得られる。
【００６５】
ここで、三次元網目構造を形成させるための、セルロースエステルを含有するフッ素樹脂系高分子溶液は、前記したセルロースエステル、フッ素樹脂系高分子および溶媒で構成されるものであるが、溶媒としてはフッ素樹脂系高分子の良溶媒を用いることが好ましい。フッ素樹脂系高分子の良溶媒としては、前記のようなものを用いることができる。
【００６６】
また、セルロースエステルを含有するフッ素樹脂系高分子溶液は、フッ素樹脂系高分子やセルロースエステルの種類・濃度、溶媒の種類、後述する添加剤の種類・濃度によって溶解温度が異なる。再現性良く安定な該溶液を調製するためには、溶媒の沸点以下の温度で攪拌しながら数時間加熱して、透明な溶液となるようにすることが好ましい。さらに、該溶液を塗布する際の温度も重要であり、フッ素樹脂系高分子分離膜を安定して製造するためには、該溶液の安定性を損なわないように温度を制御しつつ、系外からの非溶媒の侵入を防止することが好ましい。該溶液の塗布温度が高すぎると、球状構造からなるフッ素樹脂系高分子分離膜を溶解して、三次元網目構造層と球状構造層の界面に緻密な層を形成しやすく、透水性能が低下する。逆に、塗布温度が低すぎると、塗布中に該溶液の一部分がゲル化し、欠点を多く含む分離膜が形成して、分離性能が低下する。このため、塗布温度は、該溶液の組成や求める分離膜の性能によって鋭意検討して決定する必要がある。
【００６７】
フッ素樹脂系高分子分離膜の形状が中空糸膜である場合、上述した方法で中空糸膜状に製造した球状構造層の表面に、セルロースエステルを含有するフッ素樹脂系高分子溶液を塗布する。例えば、中空糸膜をセルロースエステルを含有するフッ素樹脂系高分子溶液中に浸漬したり、中空糸膜に該高分子溶液を滴下したりする方法が好ましく用いられ、中空糸膜の内表面側に該高分子溶液を塗布する場合には、該高分子溶液を中空糸膜内部に注入する方法などが好ましく用いられる。さらに、セルロースエステルを含有するフッ素樹脂系高分子溶液の塗布量を制御する方法としては、該高分子溶液の塗布量自体を制御する以外に、球状構造からなるフッ素樹脂系高分子分離膜を該高分子溶液に浸漬したり、球状構造からなるフッ素樹脂系高分子分離膜に該高分子溶液を塗布した後に、該高分子溶液の一部を掻き取ったり、エアナイフを用いて吹き飛ばしたりする方法も好ましく用いられる。
【００６８】
また、ここでフッ素樹脂系高分子の良溶媒を含有する凝固浴は、フッ素樹脂系高分子の良溶媒を１０重量％以上６０重量％以下、好ましくは２０重量％以上５０重量％以下含有することが好ましい。凝固浴中の良溶媒を前記の範囲に調整することにより、塗布されたセルロースエステルを含有するフッ素樹脂系高分子溶液への非溶媒の侵入速度が低下し、実質的に５μｍ以上のマクロボイドを含有しない三次元網目構造層が形成される。１０重量％未満では、非溶媒の侵入速度を抑制することが困難であり、マクロボイドの形成を抑制し難くなる。また、６０重量％を超える場合には、凝固速度が著しく低下して、凝固に長時間が必要になる。なお、フッ素樹脂系高分子の良溶媒としては、前記のようなものを好ましく用いることができる。
【００６９】
表面の平均孔径を前記の範囲に制御する方法は、セルロースエステルの種類や濃度によって異なるが、例えば以下の方法で行うことができる。セルロースエステルを含有するフッ素樹脂系高分子溶液に、孔径を制御するための添加剤を入れ、三次元網目構造を形成する際に、または、三次元網目構造を形成した後に、該添加剤を溶出させることにより、表面の平均孔径を制御することができる。該添加剤としては、有機化合物および無機化合物が挙げられる。有機化合物としては、該高分子溶液に用いる溶媒および非溶媒誘起相分離を起こす非溶媒の両方に溶解するものが好ましく用いられる。例えば、ポリビニルピロリドン、ポリエチレングリコール、ポリエチレンイミン、ポリアクリル酸、デキストランなどの水溶性ポリマー、界面活性剤、グリセリン、糖類などを挙げることができる。無機化合物としては、該高分子溶液に用いる溶媒および非溶媒誘起相分離を起こす非溶媒の両方に溶解するものが好ましく、例えば、塩化カルシウム、塩化マグネシウム、塩化リチウム、硫酸バリウムなどを挙げることができる。また、該高分子溶液に非溶媒を添加することも、相分離速度の制御に有効である。
【００７０】
さらに、本発明の三次元網目構造と他方に球状構造を有するフッ素樹脂系高分子分離膜の別の製造方法として、以下に三次元網目構造層形成用フッ素樹脂系高分子溶液および球状構造層形成用フッ素樹脂系高分子溶液を口金から同時に吐出し、フッ素樹脂系高分子の良溶媒を含有する凝固浴中でそれぞれ凝固および冷却固化せしめることにより三次元網目構造層と球状構造層とを同時に形成する方法を説明する。この方法によると、三次元網目構造層と球状構造層を同時に形成することができ、製造工程を簡素なものにすることができる。ここで、三次元網目構造層形成用フッ素樹脂系高分子溶液は、セルロースエステルを含有するフッ素樹脂系高分子溶液であって、セルロースエステルを含有するフッ素樹脂系高分子溶液に対するセルロースエステル濃度とフッ素樹脂系高分子濃度の和を１４重量％以上３０重量％以下、好ましくは１６重量％以上２５重量％以下の範囲になるように調製し、かつ、フッ素樹脂系高分子に対するセルロースエステルの混和比を１０重量％以上５０重量％以下、好ましくは２０重量％以上３５重量％以下の範囲になるように調製すれば、本発明の目的とするフッ素樹脂系高分子分離膜が得られる。なお、セルロースエステルを含有するフッ素樹脂系高分子溶液中において、フッ素樹脂系高分子に対するセルロースエステルの混和比が５０重量％以上７５重量％以下、好ましくは５５重量％以上６５重量％以下の範囲であれば、三次元網目構造層形成用フッ素樹脂系高分子溶液をフッ素樹脂系高分子の良溶媒を含有しない凝固浴中で凝固せしめた場合でも、本発明の目的とするフッ素樹脂系高分子分離膜が得られる。また、球状構造層形成用フッ素樹脂系高分子溶液には、フッ素樹脂系高分子を２０重量％以上６０重量％以下の比較的高濃度で、該フッ素樹脂系高分子の貧溶媒や良溶媒に、８０℃以上１７０℃以下の比較的高温で溶解して調製したフッ素樹脂系高分子溶液を用いる。ここで、フッ素樹脂系高分子、セルロースエステル、凝固浴、貧溶媒、良溶媒としては、前記のものを好ましく用いることができる。
【００７１】
また、ここでフッ素樹脂系高分子の良溶媒を含有する凝固浴は、温度が５〜５０℃であり、フッ素樹脂系高分子の良溶媒を１０重量％以上６０重量％以下、好ましくは２０重量％以上５０重量％以下含有することが好ましい。凝固浴中の良溶媒を前記の範囲に調整することにより、三次元網目構造層形成用フッ素樹脂系高分子溶液への非溶媒の侵入速度が低下し、実質的に５μｍ以上のマクロボイドを含有しない三次元網目構造層が形成される。１０重量％未満では、非溶媒の侵入速度を抑制することが困難であり、マクロボイドの形成を抑制し難くなる。また、６０重量％を超える場合には、凝固速度が著しく低下して、凝固に長時間が必要になる。また、凝固浴の温度は、前記の範囲に調整することにより、球状構造層形成用フッ素樹脂系高分子溶液を急冷して冷却固化することができる。
【００７２】
三次元網目構造層形成用フッ素樹脂系高分子溶液と球状構造層形成用フッ素樹脂系高分子溶液とを同時に吐出する場合の口金としては、特に限定されないが、フッ素樹脂系高分子分離膜の形状を平膜とする場合には、スリットが２枚並んだ二重スリット形状のものが好ましく用いられる。また、フッ素樹脂系高分子分離膜の形状を中空糸とする場合には、三重管式口金が好ましく用いられる。三重管式口金の外側の管と中間の管から三次元網目構造層形成用フッ素樹脂系高分子脂溶液と球状構造層形成用フッ素樹脂系高分子溶液を吐出し、中空部形成流体を内側の管から吐出しながら凝固浴中で冷却固化および凝固し、中空糸膜とすることができる。このような製造方法で中空糸膜を製造した場合、中空部形成流体の量を、平膜を製造した場合の冷却固化液体の量よりも少なくすることができ、特に好ましい。三次元網目構造層形成用フッ素樹脂系高分子溶液を外側の管から、球状構造層形成用フッ素樹脂系高分子溶液を中間の管から吐出することにより、三次元網目構造層を外側に、球状構造層を内側に有する中空糸膜を得ることができ、逆に三次元網目構造層形成用フッ素樹脂系高分子溶液を中間の管から、球状構造層形成用フッ素樹脂系高分子溶液を外側の管から吐出することにより、三次元網目構造層を内側に、球状構造層を外側に有する中空糸膜を得ることができる。
【００７３】
上述のフッ素樹脂系高分子分離膜は、原液流入口や透過液流出口などを備えたケーシングに収容され膜モジュールとして使用される。フッ素樹脂系高分子分離膜が中空糸膜の場合には、中空糸膜を複数本束ねて円筒状の容器に納め、両端または片端をポリウレタンやエポキシ樹脂等で固定し、透過液を回収できるようにしたり、平板状に中空糸膜の両端を固定して透過液を回収できるようにする。
【００７４】
フッ素樹脂系高分子分離膜が平膜である場合には、平膜を集液管の周りに封筒状に折り畳みながらスパイラル状に巻き取り、円筒状の容器に納め、透過液をできるようにしたり、集液板の両面に平膜の配置して周囲を水密に固定し、透過液を回収できるようにする。
【００７５】
そして、膜モジュールは、少なくとも原液側に加圧手段もしくは透過液側に吸引手段を設け、造水を行う分離装置として用いられる。加圧手段としてはポンプを用いてもよいし、また水位差による圧力を利用してもよい。また、吸引手段としては、ポンプやサイフォンを利用すればよい。
【００７６】
以下に具体的実施例を挙げて本発明を説明するが、本発明はこれら実施例により何ら限定されるものではない。
【実施例】
【００７７】
実施例におけるフッ素樹脂系高分子分離膜の球状構造の平均直径は、フッ素樹脂系高分子分離膜の断面を走査型電子顕微鏡（Ｓ−８００）（日立製作所製）を用いて１００００倍で写真撮影し、３０個の任意の細孔の孔径および球状構造の直径を測定し、数平均して求めた。また、三次元網目構造の表面の平均孔径は、フッ素樹脂系高分子分離膜の表面を上記の走査型電子顕微鏡を用いて６００００倍で写真撮影し、３０個の任意の細孔の孔径の直径を測定し、数平均して求めた。
【００７８】
そして、三次元網目構造層の平均厚みや球状構造層の平均厚みは、フッ素樹脂系高分子分離膜の断面を上記の走査型電子顕微鏡を用いて１００倍および１０００倍で写真撮影し、その写真から次のような方法で算出した。まず、三次元網目構造層の平均厚みを次の方法で求めた。実施例のフッ素樹脂系高分子分離膜は外層に三次元網目構造層を有し、内層に球状構造を有している。１０００倍の写真において、外層表面の任意の１点から内層に向かって外層表面接線に対して垂直に進み、初めて球状構造が観察されるまでの距離を測定する。この距離が、三次元網目構造層の厚みである。この操作を任意の３０カ所で行い、数平均して、三次元網目構造層の平均厚みを算出した。同様にして、球状構造層の平均厚みも算出できるが、実施例では球状構造層が厚いため、フッ素樹脂系高分子分離膜断面の表面から反対側の表面までを１０００倍で写真撮影すると画面に収まらず、数枚の写真を貼り合わせなければならない。そこで、１０００倍で数枚の写真撮影を行う代わりに、次の方法を選択した。すなわち、１００倍で写真撮影し、フッ素樹脂系高分子分離膜の厚み（フッ素樹脂系高分子分離膜断面の表面から反対側の表面まで）を求める。このフッ素樹脂系高分子分離膜の厚みから三次元網目構造層の平均厚みを引き算したものが球状構造層の厚みである。この操作を任意の３０カ所で行い、数平均して、球状構造層の平均厚みを算出した。
【００７９】
また、三次元網目構造が５μｍ以上のマクロボイドを有するか否かは、三次元網目構造層の断面を上記の走査型電子顕微鏡を用いて３０００倍で写真撮影することにより実施した。すなわち、互いに異なる３０箇所の断面を観察し、マクロボイドが存在しない時あるいは長径が５μｍ未満のマクロボイドしか存在しない時に５μｍ以上のマクロボイドを有さないとし、長径が５μｍ以上のマクロボイドが一つでも観察された時に５μｍ以上のマクロボイドを有すると判断した。
【００８０】
純水透過性能は、次のように求めた。まず、フッ素樹脂系高分子分離膜が中空糸膜の場合には、中空糸膜４本からなる長さ２００ｍｍのミニチュアモジュールを作製し、また、フッ素樹脂系高分子分離膜が平膜の場合には、直径４３ｍｍの円形に切り出し、円筒型のろ過ホルダーにセットし、温度２５℃、ろ過差圧１６ｋＰａの条件下に、逆浸透膜ろ過水の外圧全ろ過を１０分間行い、透過量（ｍ３）を求めた。次に、その透過量（ｍ３）を単位時間（ｈ）および有効膜面積（ｍ２）あたりの値に換算し、さらに（５０／１６）倍することにより、圧力５０ｋＰａにおける値に換算することで純水透過性能を求めた。
【００８１】
分子量７．５万のデキストラン除去率は、温度２５℃、ろ過差圧１６ｋＰａ、膜面線速度１ｍ／ｓの条件下に、分子量７．５万のデキストラン（Ｐｈａｒｍａｃｉａ  Ｂｉｏｐｒｏｃｅｓｓ  Ｔｅｃｈｎｏｌｏｇｙ社製デキストランＴ７０）１，０００ｐｐｍ水溶液の外圧クロスフローろ過を１０分間行った。次に、原水中およびろ過水中のデキストラン濃度を示差屈折率計（島津製作所製ＲＩＤ−６Ａ  １００Ｖ）を用いて求めた。最後に、分子量７．５万のデキストラン除去率を、除去率（％）＝（１−（ろ過水中デキストラン濃度）／（原水中デキストラン濃度））×１００とすることにより求めた。
【００８２】
強力と破断伸度は次の方法で測定した。まず、引っ張り試験機（東洋ボールドウィン製ＴＥＮＳＩＬＯＮ／ＲＴＭ−１００）を用い、測定長さ５０ｍｍの試料を、引っ張り速度５０ｍｍ／分で引っ張ることにより測定した。この操作を試料を変えて１０回実施し、数平均することにより強力の平均値と破断伸度の平均値を求めることにより測定した。
【００８３】
また、膜の物理的耐久性を、次のエアースクラビング耐久性評価により行った。まず、中空糸膜１５００本を束ね、直径１０ｃｍ長さ１００ｃｍの円筒状透明容器内に詰めて膜モジュールを作製した。次に、膜モジュール内を飲料水で満たし、容器下部より１００Ｌ／分の空気を連続的に１２２日間供給し、エアースクラビング耐久性評価を行った。なお、１２２日間は、実運転において３０分に１回の頻度でエアースクラビングを１分間実施する運転方法を採用した場合に、１０年間分のエアースクラビングに相当する。
【００８４】
＜実施例１＞
重量平均分子量４１．７万のフッ化ビニリデンホモポリマーとγ−ブチロラクトンとを、それぞれ３８重量％と６２重量％の割合で１７０℃の温度で溶解した。この高分子溶液をγ−ブチロラクトンを中空部形成液体として随伴させながら口金から吐出し、温度２０℃のγ−ブチロラクトン８０重量％水溶液からなる冷却浴中で固化して球状構造からなる中空糸膜を作製した。
【００８５】
次いで、重量平均分子量２８．４万のフッ化ビニリデンホモポリマーを１４重量％、セルロースアセテート（イーストマンケミカル社、ＣＡ４３５−７５Ｓ：三酢酸セルロース）を３重量％、Ｎ−メチル−２−ピロリドンを７７重量％、ポリオキシエチレンヤシ油脂肪酸ソルビタン（三洋化成株式会社、商品名イオネットＴ−２０Ｃ）を３重量％、水を３重量％の割合で９５℃の温度で混合溶解して高分子溶液を調製した。この製膜原液を球状構造からなる中空糸膜表面に均一に塗布し、すぐに３０重量％Ｎ−メチル−２−ピロリドン水溶液中で凝固させて球状構造層の上に三次元網目構造層を形成させた中空糸膜を作製した。
【００８６】
得られた中空糸膜は、外径１３４０μｍ、内径７８０μｍ、球状構造の平均直径２．８μｍ、三次元網目構造層の表面の平均孔径１４ｎｍ、三次元網目構造層の平均厚み３８μｍ、球状構造層の平均厚み２４３μｍ、純水透過性能０．１５ｍ３／ｍ２・ｈｒ、分子量７．５万のデキストラン除去率８６％、強力８．０Ｎ、破断伸度８５％であった。三次元網目構造は５μｍ以上のマクロボイドを有さなかった。
【００８７】
得られた中空糸膜の断面写真を図１に示す。また、表面写真を図２に示す。
エアースクラビング耐久性評価を実施した結果、１２２日後にも糸切れは全く観察されなかった。
従って、得られた中空糸膜は、物理的耐久性に優れ、デキストラン除去率も高いためウイルス除去用途に長期間使用できることが分かった。なお、評価結果を表１にまとめた。
【００８８】
＜実施例２＞
まず、実施例１と同様の方法で球状構造からなる中空糸膜を作製した。
【００８９】
次いで、重量平均分子量２８．４万のフッ化ビニリデンホモポリマーを１３重量％、セルロースアセテート（イーストマンケミカル社、ＣＡ４３５−７５Ｓ）を４重量％、Ｎ−メチル−２−ピロリドンを７７重量％、Ｔ−２０Ｃを３重量％、水を３重量％の割合で９５℃の温度で混合溶解して高分子溶液を調製した。この製膜原液を球状構造からなる中空糸膜表面に均一に塗布し、すぐに３０重量％Ｎ−メチル−２−ピロリドン水溶液中で凝固させて球状構造層の上に三次元網目構造層を形成させた中空糸膜を作製した。
【００９０】
得られた中空糸膜は、外径１３４０μｍ、内径７８０μｍ、球状構造の平均直径２．７μｍ、三次元網目構造層の表面の平均孔径１０ｎｍ、三次元網目構造層の平均厚み３５μｍ、球状構造層の平均厚み２４４μｍ、純水透過性能０．１１ｍ３／ｍ２・ｈｒ、分子量７．５万のデキストラン除去率９０％、強力８．１Ｎ、破断伸度８６％であった。三次元網目構造は５μｍ以上のマクロボイドを有さなかった。
【００９１】
エアースクラビング耐久性評価を実施した結果、１２２日後にも糸切れは全く観察されなかった。
従って、得られた中空糸膜は、物理的耐久性に優れ、デキストラン除去率も高いためウイルス除去用途に長期間使用できることが分かった。なお、評価結果を表１にまとめた。
【００９２】
＜実施例３＞
まず、実施例１と同様の方法で球状構造からなる中空糸膜を作製した。
【００９３】
次いで、重量平均分子量２８．４万のフッ化ビニリデンホモポリマーを１２重量％、セルロースアセテート（イーストマンケミカル社、ＣＡ４３５−７５Ｓ）を３重量％、Ｎ−メチル−２−ピロリドンを７９重量％、Ｔ−２０Ｃを３重量％、水を３重量％の割合で９５℃の温度で混合溶解して高分子溶液を調製した。この製膜原液を球状構造からなる中空糸膜表面に均一に塗布し、すぐに３０重量％Ｎ−メチル−２−ピロリドン水溶液中で凝固させて球状構造層の上に三次元網目構造層を形成させた中空糸膜を作製した。
【００９４】
得られた中空糸膜は、外径１３４０μｍ、内径７８０μｍ、球状構造の平均直径２．８μｍ、三次元網目構造層の表面の平均孔径２０ｎｍ、三次元網目構造層の平均厚み３６μｍ、球状構造層の平均厚み２４４μｍ、純水透過性能０．２５ｍ３／ｍ２・ｈｒ、分子量７．５万のデキストラン除去率８０％、強力７．９Ｎ、破断伸度８７％であった。三次元網目構造は５μｍ以上のマクロボイドを有さなかった。
【００９５】
エアースクラビング耐久性評価を実施した結果、１２２日後にも糸切れは全く観察されなかった。
従って、得られた中空糸膜は、物理的耐久性に優れ、デキストラン除去率も高いためウイルス除去用途に長期間使用できることが分かった。なお、評価結果を表１にまとめた。
【００９６】
＜実施例４＞
まず、実施例１と同様の方法で球状構造からなる中空糸膜を作製した。
【００９７】
次いで、重量平均分子量２８．４万のフッ化ビニリデンホモポリマーを１４重量％、セルロースアセテート（イーストマンケミカル社、ＣＡ４３５−７５Ｓ）を２重量％、Ｎ−メチル−２−ピロリドンを７８重量％、Ｔ−２０Ｃを３重量％、水を３重量％の割合で９５℃の温度で混合溶解して高分子溶液を調製した。この製膜原液を球状構造からなる中空糸膜表面に均一に塗布し、すぐに３０重量％Ｎ−メチル−２−ピロリドン水溶液中で凝固させて球状構造層の上に三次元網目構造層を形成させた中空糸膜を作製した。
【００９８】
得られた中空糸膜は、外径１３４０μｍ、内径７８０μｍ、球状構造の平均直径２．８μｍ、三次元網目構造層の表面の平均孔径１８ｎｍ、三次元網目構造層の平均厚み３５μｍ、球状構造層の平均厚み２４４μｍ、純水透過性能０．２３ｍ３／ｍ２・ｈｒ、分子量７．５万のデキストラン除去率８１％、強力７．９Ｎ、破断伸度８７％であった。三次元網目構造は５μｍ以上のマクロボイドを有さなかった。
【００９９】
エアースクラビング耐久性評価を実施した結果、１２２日後にも糸切れは全く観察されなかった。従って、得られた中空糸膜は、物理的耐久性に優れ、デキストラン除去率も高いためウイルス除去用途に長期間使用できることが分かった。なお、評価結果を表１にまとめた。
【０１００】
＜実施例５＞
まず、実施例１と同様の方法で球状構造からなる中空糸膜を作製した。
【０１０１】
次いで、重量平均分子量２８．４万のフッ化ビニリデンホモポリマーを１２重量％、セルロースアセテート（イーストマンケミカル社、ＣＡ４３５−７５Ｓ）を７．２重量％、Ｎ−メチル−２−ピロリドンを８０．８重量％の割合で９５℃の温度で混合溶解して高分子溶液を調製した。この製膜原液を球状構造からなる中空糸膜表面に均一に塗布し、すぐに、水１００％からなる凝固浴中で凝固させて球状構造層の上に三次元網目構造層を形成させた中空糸膜を作製した。
【０１０２】
得られた中空糸膜は、外径１３４０μｍ、内径７８０μｍ、球状構造の平均直径２．８μｍ、三次元網目構造層の表面の平均孔径２０ｎｍ、三次元網目構造層の平均厚み３５μｍ、球状構造層の平均厚み２４４μｍ、純水透過性能０．３０ｍ３／ｍ２・ｈｒ、分子量７．５万のデキストラン除去率９０％、強力７．０Ｎ、破断伸度５５％であった。三次元網目構造は５μｍ以上のマクロボイドを有さなかった。
【０１０３】
エアースクラビング耐久性評価を実施した結果、１２２日後にも糸切れは全く観察されなかった。従って、得られた中空糸膜は、物理的耐久性に優れ、デキストラン除去率も高いためウイルス除去用途に長期間使用できることが分かった。なお、評価結果を表１にまとめた。
【０１０４】
＜比較例１＞
まず、実施例１と同様の方法で球状構造からなる中空糸膜を作製した。
【０１０５】
次いで、重量平均分子量２８．４万のフッ化ビニリデンホモポリマーを１６重量％、Ｎ−メチル−２−ピロリドンを７８重量％、Ｔ−２０Ｃを３重量％、水を３重量％の割合で９５℃の温度で混合溶解して高分子溶液を調製した。この製膜原液を球状構造からなる中空糸膜表面に均一に塗布し、すぐに３０重量％Ｎ−メチル−２−ピロリドン水溶液中で凝固させて球状構造層の上に三次元網目構造層を形成させた中空糸膜を作製した。
【０１０６】
得られた中空糸膜は、外径１３４０μｍ、内径７８０μｍ、球状構造の平均直径２．８μｍ、三次元網目構造層の表面の平均孔径５６ｎｍ、三次元網目構造層の平均厚み３４μｍ、球状構造層の平均厚み２４４μｍ、純水透過性能１．０５ｍ３／ｍ２・ｈｒ、分子量７．５万のデキストラン除去率３２％、強力８．０Ｎ、破断伸度８４％であった。三次元網目構造は５μｍ以上のマクロボイドを有していなかった。得られた中空糸膜は、セルロースエステルを含有しないので、三次元網目構造層の表面の平均孔径が大きい膜であった。
【０１０７】
エアースクラビング耐久性評価を実施した結果、１２２日後にも糸切れは全く観察されなかった。従って、得られた中空糸膜は、物理的耐久性に優れるが、デキストラン除去率が低いためウイルス除去用途に適さないことが分かった。なお、評価結果を表２にまとめた。
【０１０８】
＜比較例２＞
まず、実施例１と同様の方法で球状構造からなる中空糸膜を作製した。
【０１０９】
次いで、重量平均分子量２８．４万のフッ化ビニリデンホモポリマーを１５重量％、セルロースアセテート（イーストマンケミカル社、ＣＡ４３５−７５Ｓ）を１重量％、Ｎ−メチル−２−ピロリドンを７８重量％、Ｔ−２０Ｃを３重量％、水を３重量％の割合で９５℃の温度で混合溶解して高分子溶液を調製した。この製膜原液を球状構造からなる中空糸膜表面に均一に塗布し、すぐに３０重量％Ｎ−メチル−２−ピロリドン水溶液中で凝固させて球状構造層の上に三次元網目構造層を形成させた中空糸膜を作製した。
【０１１０】
得られた中空糸膜は、外径１３４０μｍ、内径７８０μｍ、球状構造の平均直径２．７μｍ、三次元網目構造層の表面の平均孔径４１ｎｍ、三次元網目構造層の平均厚み３５μｍ、球状構造層の平均厚み２４６μｍ、純水透過性能０．４０ｍ３／ｍ２・ｈｒ、分子量７．５万のデキストラン除去率６０％、強力８．１Ｎ、破断伸度８５％であった。三次元網目構造は５μｍ以上のマクロボイドを有さなかった。得られた中空糸膜は、セルロースエステルのフッ素樹脂系高分子に対する混和比が低いので、三次元網目構造層の表面の平均孔径が大きい膜であった。
【０１１１】
エアースクラビング耐久性評価を実施した結果、１２２日後にも糸切れは全く観察されなかった。
従って、得られた中空糸膜は、物理的耐久性には優れるが、デキストラン除去率が低いためウイルス除去用途に適さないことが分かった。なお、評価結果を表２にまとめた。
【０１１２】
＜比較例３＞
まず、実施例１と同様の方法で球状構造からなる中空糸膜を作製した。
次いで、実施例１と同様の組成で高分子溶液を調製した。凝固浴を３０重量％Ｎ−メチル−２−ピロリドン水溶液から水に代えた以外は、実施例１と同様にして球状構造層の上に三次元網目構造層を形成させた中空糸膜を作製した。
【０１１３】
得られた中空糸膜は、外径１３４０μｍ、内径７８０μｍ、球状構造の平均直径２．８μｍ、三次元網目構造層の表面の平均孔径１６ｎｍ、三次元網目構造層の平均厚み３８μｍ、球状構造層の平均厚み２４３μｍ、純水透過性能０．３０ｍ３／ｍ２・ｈｒ、分子量７．５万のデキストラン除去率５４％、強力８．０Ｎ、破断伸度８５％であった。三次元網目構造は５μｍ以上のマクロボイドを有していた。得られた中空糸膜は、凝固浴が水であるために、５μｍ以上のマクロボイドを有する膜であった。
【０１１４】
得られた中空糸膜の断面写真を図３に示す。また、表面写真を図４に示す。
エアースクラビング耐久性評価を実施した結果、１２２日後にも糸切れは全く観察されなかった。
従って、得られた中空糸膜は、物理的耐久性には優れるが、デキストラン除去率が低いためウイルス除去用途に適さないことが分かった。なお、評価結果を表２にまとめた。
【０１１５】
＜比較例４＞
まず、実施例１と同様の方法で球状構造からなる中空糸膜を作製した。
【０１１６】
次いで、重量平均分子量２８．４万のフッ化ビニリデンホモポリマーを１１重量％、セルロースアセテート（イーストマンケミカル社、ＣＡ４３５−７５Ｓ）を２重量％、Ｎ−メチル−２−ピロリドンを８１重量％、Ｔ−２０Ｃを３重量％、水を３重量％の割合で９５℃の温度で混合溶解して高分子溶液を調製した。この製膜原液を球状構造からなる中空糸膜表面に均一に塗布し、すぐに３０重量％Ｎ−メチル−２−ピロリドン水溶液中で凝固させて球状構造層の上に三次元網目構造層を形成させた中空糸膜を作製した。
【０１１７】
得られた中空糸膜は、外径１３４０μｍ、内径７８０μｍ、球状構造の平均直径２．８μｍ、三次元網目構造層の表面の平均孔径３４ｎｍ、三次元網目構造層の平均厚み３５μｍ、球状構造層の平均厚み２４５μｍ、純水透過性能０．３４ｍ３／ｍ２・ｈｒ、分子量７．５万のデキストラン除去率５２％、強力８．０Ｎ、破断伸度８６％であった。三次元網目構造は５μｍ以上のマクロボイドを有さなかった。得られた中空糸膜は、高分子濃度が低いので、三次元網目構造層の表面の平均孔径が大きい膜であった。
【０１１８】
エアースクラビング耐久性評価を実施した結果、１２２日後にも糸切れは全く観察されなかった。
従って、得られた中空糸膜は、物理的耐久性には優れるが、デキストラン除去率が低いためウイルス除去用途に適さないことが分かった。なお、評価結果を表２にまとめた。
【０１１９】
＜比較例５＞
重量平均分子量２８．４万のフッ化ビニリデンホモポリマーを１４重量％、セルロースアセテート（イーストマンケミカル社、ＣＡ４３５−７５Ｓ）を２重量％、Ｎ−メチル−２−ピロリドンを７８重量％、Ｔ−２０Ｃを３重量％、水を３重量％の割合で９５℃の温度で混合溶解して高分子溶液を調製した。この高分子溶液を３０重量％Ｎ−メチル−２−ピロリドン水溶液を中空部形成液体として随伴させながら口金から吐出し、温度４０℃の３０重量％Ｎ−メチル−２−ピロリドン水溶液中で固化して三次元網目構造のみからなる中空糸膜を作製した。
【０１２０】
得られた中空糸膜は、外径１３４０μｍ、内径７８０μｍ、三次元網目構造層の表面の平均孔径１９ｎｍ、三次元網目構造層の平均厚み２８０μｍ、純水透過性能０．２１ｍ３／ｍ２・ｈｒ、分子量７．５万のデキストラン除去率８０％、強力２．０Ｎ、破断伸度２８％であった。三次元網目構造は５μｍ以上のマクロボイドを有さなかった。得られた中空糸膜は、球状構造層を有さないので、強力、破断伸度が低い膜であった。
【０１２１】
エアースクラビング耐久性評価を実施した結果、１１日後に糸切れが観察され、２０日後には数十本の糸切れが観察された。
従って、得られた中空糸膜は、デキストラン除去率は高いが、物理的耐久性が劣るためウイルス除去用途に適さないことが分かった。なお、評価結果を表２にまとめた。
【０１２２】
＜比較例６＞
実施例１と同様の方法で球状構造からなる中空糸膜を作製した。この中空糸膜には、球状構造層の上に三次元網目構造層を形成させなかった。
【０１２３】
得られた中空糸膜は、外径１３４０μｍ、内径７８０μｍ、球状構造の平均直径２．７μｍ、球状構造層の平均厚み２８０μｍ、純水透過性能２．０２ｍ３／ｍ２・ｈｒ、分子量７．５万のデキストラン除去率１０％、強力８．１Ｎ、破断伸度８４％であった。
【０１２４】
エアースクラビング耐久性評価を実施した結果、１２２日後にも糸切れは全く観察されなかった。
従って、得られた中空糸膜は、物理的耐久性には優れるが、デキストラン除去率が低いためウイルス除去用途に適さないことが分かった。なお、評価結果を表２にまとめた。
【０１２５】
＜比較例７＞
非特許文献１に記載されたＣＰ１０−１０１０（東レ株式会社製、ポリアクリロニトリル製中空糸膜）を用いて行った。該膜は、三次元網目構造のみからなる膜であった。
【０１２６】
該膜は、外径４８０μｍ、内径３５０μｍ、三次元網目構造層の表面の平均孔径１０ｎｍ、三次元網目構造層の平均厚み６５μｍ、純水透過性能０．１８ｍ３／ｍ２・ｈｒ、分子量７．５万のデキストラン除去率８０％、強力０．７Ｎ、破断伸度８５％であった。三次元網目構造は５μｍ以上のマクロボイドを有さなかった。該膜は、ポリアクリロニトリル製であり、さらに球状構造層を有さないので、強力が低い膜であった。
【０１２７】
エアースクラビング耐久性評価を実施した結果、５０日後に糸切れが観察され、８０日後には数十本の糸切れが観察された。
従って、得られた中空糸膜は、デキストラン除去率は高いが、物理的耐久性が劣るためウイルス除去用途に適さないことが分かった。なお、評価結果を表２にまとめた。
【０１２８】
【表１】
2006263721.tif 000003
【０１２９】
【表２】
2006263721.tif 000004
【産業上の利用可能性】
【０１３０】
本発明のフッ素樹脂系高分子分離膜は、飲料水製造、浄水処理、排水処理などの水処理分野、医薬品製造分野、食品工業分野、血液浄化用膜分野に利用することができる。とりわけ、液体中のウイルス等の微少物の除去に好適に利用することができる。
【図面の簡単な説明】
【０１３１】
【図１】本発明に係る実施例１の方法により製造した中空糸膜の断面写真である。
【図２】本発明に係る実施例１の方法により製造した中空糸膜の表面写真である。
【図３】比較例３の方法により製造した中空糸膜の断面写真である。
【図４】比較例３の方法により製造した中空糸膜の表面写真である。
【図１】
2006263721.tif 000005
【図２】
2006263721.tif 000006
【図３】
2006263721.tif 000007
【図４】
2006263721.tif 000008